下記の組成:50~75重量のSiO2、10~25重量のLi2O、5~30重量の、Zr、Hf、Ge、La、Y、Ce、Ti、Znの酸化物またはその混合物からなる群から選択される安定剤、0~8重量のK2Oおよび/またはNa2O、0~8重量のAl2O3、および0~15重量の添加剤、を有するケイ酸リチウムガラスまたはガラスセラミック。下記の組成:50~75重量のSiO2、10~25重量のLi2O、5~30重量の、ZrO2および/またはHfO2からなる群から選択される安定剤、0~8重量のK2O、0~8重量のAl2O3、および0~15重量の添加剤。を有する、請求項1に記載のガラスまたはガラスセラミック。下記の組成:50~70重量のSiO2、15~22重量のLi2O、8~20重量の、Zr、Hf、Ge、La、Y、Ce、Ti、Znの酸化物またはその混合物からなる群から選択される安定剤、0.1~4重量のK2Oおよび/またはNa2O、0.1~4重量のAl2O3、および2~8重量の添加剤、を有する、請求項1または2に記載のガラスまたはガラスセラミック。下記の組成:50~70重量のSiO2、15~22重量のLi2O、8~20重量の、ZrO2および/またはHfO2からなる群から選択される安定剤、0.1~4重量のK2Oおよび/またはNa2O、0.1~4重量のAl2O3、および2~8重量の添加剤、を有する、請求項1から3のいずれかに記載のガラスまたはガラスセラミック。下記の組成:50~64重量のSiO2、17~20重量のLi2O、8~20重量の、ZrO2および/またはHfO2からなる群から選択される安定剤、1~3重量のK2Oおよび/またはNa2O、1~3重量のAl2O3、および4~6重量の添加剤、を有する、請求項1から4のいずれかに記載のガラスまたはガラスセラミック。下記の組成:55~64重量のSiO2、10~20重量のLi2O、8~20重量の、ZrO2および/またはHfO2からなる群から選択される安定剤、0~5重量のK2Oおよび/またはNa2O、0.1~5重量のAl2O3、および0~10重量の添加剤、を有する、請求項1から5のいずれかに記載のガラスまたはガラスセラミック。下記の組成:55~60重量のSiO2、10~20重量のLi2O、8~20重量の、ZrO2および/またはHfO2またはこれらの混合物からなる群から選択される安定剤、0~5重量のK2Oおよび/またはNa2O、0.1~5重量のAl2O3、および0~10重量の添加剤、を有する、請求項1から6のいずれかに記載のガラスまたはガラスセラミック。下記の組成:55~64重量のSiO2、10~20重量のLi2O、10~20重量の、ZrO2および/またはHfO2またはこれらの混合物からなる群から選択される安定剤、0~5重量のK2Oおよび/またはNa2O、0.1~5重量のAl2O3、および0~10重量の添加剤、を有する、請求項1から7のいずれかに記載のガラスまたはガラスセラミック。下記の組成:55~60重量のSiO2、10~20重量のLi2O、10~20重量の、ZrO2および/またはHfO2またはこれらの混合物からなる群から選択される安定剤、0~5重量のK2Oおよび/またはNa2O、0.1~5重量のAl2O3、および0~10重量の添加剤、を有する、請求項1から8のいずれかに記載のガラスまたはガラスセラミック。安定剤はZrO2および/またはHfO2であることを特徴とする、請求項1から9のいずれかに記載のガラスまたはガラスセラミック。安定剤は実質的に非晶質構造を有することを特徴とする、請求項1から10のいずれかに記載のガラスまたはガラスセラミック。添加剤は、成核剤、蛍光剤、染料特にガラス着色用酸化物、有色顔料およびこれらの混合物からなる群から選択されることを特徴とする、請求項1から11のいずれかに記載のガラスまたはガラスセラミック。成核剤は、酸化リン、酸化チタン、酸化スズ、およびこれらの混合物、および貴金属からなる群から選択され、好ましくは1~10重量、より好ましくは2~8重量、そして最も好ましくは4~8重量の量で含まれることを特徴とする、請求項12に記載のガラスまたはガラスセラミック。蛍光剤は、ネオジム、プラセオジム、サマリウム、ユーロピウム、テルビウム、ジスプロシウム、ホルミウム、エルビウムなどの希土類元素の酸化物およびこれらの混合物からなる群から選択され、好ましくは0.1~5重量、より好ましくは0.5~4重量、そして最も好ましくは1~3重量の量で含まれることを特徴とする、請求項12に記載のガラスまたはガラスセラミック。ガラス着色用酸化物は、鉄、チタン、セリウム、銅、クロム、コバルト、ニッケル、マンガン、セレン、銀、インジウム、金、バナジウムおよび希土類元素例えば、ネオジム、プラセオジム、サマリウム、ユーロピウム、テルビウム、ジスプロシウム、ホルミウム、エルビウム、イットリウムの酸化物およびこれらの混合物からなる群から選択され、好ましくは0.1~6重量、より好ましくは0.5~5重量、そして最も好ましくは1~4重量の量で含まれ、そして/あるいは、有色顔料はドープしたスピネルであり、これらは好ましくは0.1~6重量、より好ましくは0.5~5重量、そして最も好ましくは1~4重量の量で含まれることを特徴とする、請求項12に記載のガラスまたはガラスセラミック。添加剤は、酸化ホウ素、フッ素、酸化バリウム、酸化ストロンチウム、酸化マグネシウム、酸化亜鉛、酸化カルシウム、酸化イットリウム、酸化チタン、酸化ニオブ、酸化タンタル、酸化ランタンおよびこれらの混合物からなる群から選択され、これらは好ましくは0.1~5重量の量で含まれることを特徴とする、請求項12に記載のガラスまたはガラスセラミック。請求項1から16のいずれかに記載のケイ酸リチウムガラスまたはガラスセラミックを含む歯科修復材を製造するための方法であって、下記の工程、a出発原料として、ガラスセラミックの成分を含むガラスを用意すること、b唯一の結晶相または主要な結晶相としてメタケイ酸リチウムを含むガラスセラミックを製造するために、ガラスを最初の熱処理に供すること、cbのガラスセラミックを第二の熱処理に供し、これにより、ガラス相からさらなるメタケイ酸塩が凝離され、そしてこのメタケイ酸塩は主要な結晶相として存在すること、を含む、前記方法。最初の熱処理は620°C~950°Cの温度において1~200分間にわたって行われ、好ましくは650°C~750°Cの温度において10~60分間にわたって行われ、そして/または、第二の熱処理は800°C~1040°Cの温度において5~200分間にわたって行われ、好ましくは800°C~870°Cにおいて5~30分間にわたって行われることを特徴とする、請求項17に記載の方法。歯科用材料または歯科用材料の構成要素としての、請求項1から16のいずれかに記載のケイ酸リチウムガラスまたはガラスセラミックの使用。請求項1から16のいずれかに記載のケイ酸リチウムガラスまたはガラスセラミックを含む成形された歯科用製品であって、好ましくは、インレー、上張り、ブリッジ、支台歯、面材、被覆冠、咬合小面、歯冠、一部金冠、下部構造またはコーピングとしての歯科用製品。ここを始めとして、本発明の目的は、改善された強度の値を有し、また改善された半透明性と耐薬品性も有するガラスセラミックを提供することであった。この目的は、請求項1の特徴を有するケイ酸リチウムガラスまたはガラスセラミック、請求項17の特徴を有する歯科修復材を製造するための方法、および請求項20の成形された歯科修復材によって達成される。請求項19において、ケイ酸リチウムガラスまたはガラスセラミックの使用が記載されている。さらなる従属請求項は、有利な展開を明らかにしている。本発明の範囲内で、SiO2Li2OZrO2を基本的な系とするガラス組成物が開発されたが、これは唯一の結晶相または主要な結晶相>50としてメタケイ酸リチウムを有する。これにより、ジルコニアは残留したガラス相の安定剤として作用し、そしてこれは、ハフニウム、ゲルマニウム、セリウム、ランタン、イットリウム、チタンおよび亜鉛の酸化物で完全に、または部分的に置き換えることができる。驚くべきことに、この系において、優れた強度の値と並はずれた半透明性および極めて良好な耐薬品性を有するメタケイ酸リチウムガラスセラミックを製造できることが示された。加えて、20重量以下のZrO2またはその他の安定剤を、構造に著しい影響を及ぼすことなく、ガラス中に組み込むことができることが示された。全ての予想に反して、ZrO2またはその他の安定剤は分離した結晶相として結晶化するのではなく、非晶質の残留ガラス相の中に完全に、または広範囲にわたって留まる。高い比率のZrO2またはその他の安定剤のために、この非晶質相において機械的および化学的な耐性は大いに改善され、またこれにより、歯科用ガラスセラミックの全体結晶相と残留ガラス相における改善された諸特性例えば、最終強度や酸溶解度ももたらされる。この方法はまた、最初のガラスからの二段階の製造プロセスにも適していて、最初の加工処理段階においてメタケイ酸リチウムの部分的な結晶化が起こり、これにより良好なCAD/CAM加工が可能になる。第二の加工処理段階において、結晶相初期のメタケイ酸リチウムの比率の増大が生じ、これにより高い強度の値がもたらされる。メタケイ酸リチウム系の驚くほどに高い強度の最も重要な原因は、高い酸化ジルコニウムまたはその他の安定剤の比率にある>8MA。高い半透明性は、ガラスセラミック中の低い微結晶サイズによって確保される。加えて、良好な化学的安定性は、ガラス相における高い酸化ジルコニウムの比率および二ケイ酸リチウムガラスセラミック二ケイ酸リチウム=メタケイ酸リチウムSiO2と比較しての残留ガラス相中でのSiO2の富化した量によって確保される。本発明によれば、下記の組成を有するケイ酸リチウムガラスまたはガラスセラミックが提供される。50~75重量のSiO2、10~25重量のLi2O、5~30重量の、Zr、Hf、Ge、La、Y、Ce、Ti、Znの酸化物またはその混合物からなる群から選択される安定剤、0~8重量のK2Oおよび/またはNa2O、0~8重量のAl2O3、および0~15重量の添加剤。好ましくは、このガラスまたはガラスセラミックは下記の組成を有する。50~75重量のSiO2、10~25重量のLi2O、5~30重量の、ZrO2および/またはHfO2からなる群から選択される安定剤、0~8重量のK2Oおよび/またはNa2O、0~8重量のAl2O3、および0~15重量の添加剤。より好ましくは、このガラスまたはガラスセラミックは下記の組成を有する。50~70重量のSiO2、15~22重量のLi2O、8~20重量の、Zr、Hf、Ge、La、Y、Ce、Ti、Znの酸化物またはその混合物からなる群から選択される安定剤、0.1~4重量のK2Oおよび/またはNa2O、0.1~4重量のAl2O3、および2~8重量の添加剤。好ましい態様において、このガラスまたはガラスセラミックは下記の組成を有する。50~70重量のSiO2、15~22重量のLi2O、8~20重量の、ZrO2および/またはHfO2からなる群から選択される安定剤、0.1~4重量のK2Oおよび/またはNa2O、0.1~4重量のAl2O3、および2~8重量の添加剤。さらに好ましい態様において、このガラスまたはガラスセラミックは下記の組成を有する。50~64重量のSiO2、17~20重量のLi2O、8~20重量の、ZrO2および/またはHfO2からなる群から選択される安定剤、1~3重量のK2Oおよび/またはNa2O、1~3重量のAl2O3、および4~6重量の添加剤。さらに好ましい態様において、このガラスまたはガラスセラミックは下記の組成を有する。55~64重量のSiO2、10~20重量のLi2O、8~20重量の、ZrO2、HfO2またはこれらの混合物からなる群から選択される安定剤、0~5重量のK2Oおよび/またはNa2O、0.1~5重量のAl2O3および0~10重量の添加剤。さらに好ましい態様において、このガラスまたはガラスセラミックは下記の組成を有する。55~60重量のSiO2、10~20重量のLi2O、8~20重量の、ZrO2、HfO2またはこれらの混合物からなる群から選択される安定剤、0~5重量のK2Oおよび/またはNa2O、0.1~5重量のAl2O3および0~10重量の添加剤。さらに、下記の組成を有するガラスまたはガラスセラミックが好ましい。55~64重量のSiO2、10~20重量のLi2O、10~20重量の、ZrO2、HfO2またはこれらの混合物からなる群から選択される安定剤、0~5重量のK2Oおよび/またはNa2O、0.1~5重量のAl2O3および0~10重量の添加剤。さらに好ましい組成は下記の成分を含む。55~60重量のSiO2、10~20重量のLi2O、10~20重量の、ZrO2、HfO2またはこれらの混合物からなる群から選択される安定剤、0~5重量のK2Oおよび/またはNa2O、0.1~5重量のAl2O3および0~10重量の添加剤。安定剤は、好ましくはZrO2および/またはHfO2である。好ましくは、安定剤は本質的に非晶質状態で存在する。ガラスまたはガラスセラミックの中に、添加剤として成核剤、蛍光剤、染料特にガラス着色用酸化物、有色顔料およびこれらの混合物からなる群から選択される成分が含まれていてもよい。全てのガラスおよびガラスセラミックについて、幾つかの成分は幾つかの特性に影響を及ぼす。例えば、チタニアは成核剤および着色剤として作用し得る。希土類金属の酸化物の大部分のものは色彩と蛍光への影響を示す。幾つかの成分は同時に非晶質であってもよく、結晶相の中に組み込まれ、そしてそれ自体が結晶相を形成してもよい。成核剤は、好ましくは酸化リン、酸化チタン、酸化スズ、これらの混合物、および貴金属からなる群から選択され、好ましくは1~10重量、より好ましくは2~8重量、最も好ましくは4~8重量の量で含まれる。蛍光剤は、好ましくはビスマスおよび希土類元素例えば、ネオジム、プラセオジム、サマリウム、エルビウムおよびユーロピウムの酸化物およびこれらの混合物からなる群から選択され、好ましくは0.1~5重量、より好ましくは0.5~4重量、最も好ましくは1~3重量の量で含まれる。ガラス着色用酸化物は、好ましくは鉄、チタン、セリウム、銅、クロム、コバルト、ニッケル、マンガン、セレン、銀、インジウム、金、バナジウムおよび希土類元素例えば、ネオジム、プラセオジム、サマリウム、ユーロピウム、テルビウム、ジスプロシウム、ホルミウム、エルビウム、イットリウムの酸化物およびこれらの混合物からなる群から選択され、好ましくは0.1~6重量、より好ましくは0.5~5重量、最も好ましくは1~4重量の量で含まれる。有色顔料はドープしたスピネルであってよく、これらは好ましくは0.1~6重量、より好ましくは0.5~5重量、最も好ましくは1~4重量の量で含まれる。さらなる添加剤は、好ましくは酸化ホウ素、酸化リン、フッ素、酸化ナトリウム、酸化バリウム、酸化ストロンチウム、酸化マグネシウム、酸化亜鉛、酸化カルシウム、酸化イットリウム、酸化チタン、酸化ニオブ、酸化タンタル、酸化ランタンおよびこれらの混合物からなる群から選択され、これらは好ましくは0.1~5重量の量で含まれる。本発明によれば、上記のケイ酸リチウムガラスまたはガラスセラミックのための方法と、上記のケイ酸リチウムガラスまたはガラスセラミックを含む歯科修復材を製造するための方法も提供され、この方法においては、a出発原料として、ガラスセラミックの成分を含むガラスが用意され、b唯一の結晶相または主要な結晶相としてメタケイ酸リチウムを含むガラスセラミックを製造するために、ガラスが最初の熱処理に供され、cbのガラスセラミックが第二の熱処理に供され、これにより、ガラス相からさらなるメタケイ酸塩が凝離segregationされる。メタケイ酸リチウムは主要な結晶相として存在する。これについて、最初の熱処理は、好ましくは620°C~950°Cの温度において1~200分間にわたって行われる。この最初の熱処理を650°C~750°Cの温度において10~60分間にわたって行うのが特に好ましい。メタケイ酸リチウムのさらなる結晶化は、好ましくは800°C~1040°Cの温度において5~200分間にわたって行われ、特に好ましくは800°C~870°Cにおいて5~30分間にわたって行われる。本発明に係るケイ酸リチウムガラスまたはガラスセラミックは、歯科用材料または歯科用材料の構成要素として用いられる。本発明によれば、上記のケイ酸リチウムガラスまたはケイ酸リチウムガラスセラミックを含む成形された歯科用製品も提供される。それによって、その成形された歯科用製品は特に、インレー、上張り、ブリッジ、支台歯、面材、被覆冠、咬合小面、歯冠、一部金冠、下部構造またはコーピングの形で存在する。下記の組成を有するケイ酸リチウムガラスまたはガラスセラミックは、本発明のさらなる態様である。組成1SiO2:50~75重量、Li2O:10~25重量、ZrO2:5~30重量、Al2O3:0~8重量、K2O:0~8重量、添加剤:0~15重量。組成2SiO2:50~64重量、Li2O:10~25重量、ZrO2:5~30重量、Al2O3:0~8重量、K2O:0~8重量、添加剤:0~15重量。組成3SiO2:55~60重量、Li2O:10~25重量、ZrO2:5~30重量、Al2O3:0~8重量、K2O:0~8重量、添加剤:0~15重量。組成4SiO2:50~75重量、Li2O:15~22重量、ZrO2:5~30重量、Al2O3:0~8重量、K2O:0~8重量、添加剤:0~15重量。組成5SiO2:50~75重量、Li2O:17~20重量、ZrO2:5~30重量、Al2O3:0~8重量、K2O:0~8重量、添加剤:0~15重量。組成6SiO2:50~75重量、Li2O:10~25重量、ZrO2:8~20重量、Al2O3:0~8重量、K2O:0~8重量、添加剤:0~15重量。組成7SiO2:50~75重量、Li2O:10~25重量、ZrO2:10~15重量、Al2O3:0~8重量、K2O:0~8重量、添加剤:0~15重量。組成8SiO2:50~75重量、Li2O:10~25重量、ZrO2:5~30重量、Al2O3:0.1~5重量、K2O:0~8重量、添加剤:0~15重量。組成9SiO2:50~75重量、Li2O:10~25重量、ZrO2:5~30重量、Al2O3:1~3重量、K2O:0~8重量、添加剤:0~15重量。組成10SiO2:50~75重量、Li2O:10~25重量、ZrO2:5~30重量、Al2O3:0~8重量、K2O:0.1~5重量、添加剤:0~15重量。組成11SiO2:50~75重量、Li2O:10~25重量、ZrO2:5~30重量、Al2O3:0~8重量、K2O:1~3重量、添加剤:0~15重量。組成12SiO2:50~75重量、Li2O:10~25重量、ZrO2:5~30重量、Al2O3:0~8重量、K2O:0~8重量、添加剤:0~10重量。組成13SiO2:50~75重量、Li2O:10~25重量、ZrO2:5~30重量、Al2O3:0~8重量、K2O:0~8重量、添加剤:2~8重量。組成14SiO2:50~75重量、Li2O:10~25重量、ZrO2:5~30重量、Al2O3:0~8重量、K2O:0~8重量、添加剤:4~6重量。組成15SiO2:50~75重量、Li2O:10~25重量、ZrO2:5~30重量、P2O5:1~10重量、Al2O3:0~8重量、K2O:0~8重量、添加剤:0~5重量。組成16SiO2:50~75重量、Li2O:10~25重量、ZrO2:5~30重量、P2O5:2~8重量、Al2O3:0~8重量、K2O:0~8重量、添加剤:0~7重量。組成17SiO2:50~75重量、Li2O:10~25重量、ZrO2:5~30重量、P2O5:4~6重量、Al2O3:0~8重量、K2O:0~8重量、添加剤:0~9重量。組成18SiO2:55~64重量、Li2O:10~25重量、ZrO2:5~30重量、P2O5:1~10重量、Al2O3:0~8重量、K2O:0~8重量、添加剤:0~5重量。組成19SiO2:55~64重量、Li2O:15~22重量、ZrO2:5~30重量、P2O5:1~10重量、Al2O3:0~8重量、K2O:0~8重量、添加剤:0~5重量。組成20SiO2:55~64重量、Li2O:17~20重量、ZrO2:5~30重量、P2O5:1~10重量、Al2O3:0~8重量、K2O:0~8重量、添加剤:0~5重量。組成21SiO2:55~64重量、Li2O:10~25重量、ZrO2:8~20重量、P2O5:1~10重量、Al2O3:0~8重量、K2O:0~8重量、添加剤:0~5重量。組成22SiO2:55~64重量、Li2O:10~25重量、ZrO2:8~15重量、P2O5:1~10重量、Al2O3:0~8重量、K2O:0~8重量、添加剤:0~5重量。組成23SiO2:55~64重量、Li2O:10~25重量、ZrO2:5~30重量、P2O5:1~10重量、Al2O3:0.1~5重量、K2O:0~8重量、添加剤:0~5重量。組成24SiO2:55~64重量、Li2O:10~25重量、ZrO2:8~20重量、P2O5:1~10重量、Al2O3:1~3重量、K2O:0~8重量、添加剤:0~5重量。組成25SiO2:55~64重量、Li2O:10~25重量、ZrO2:8~20重量、P2O5:1~10重量、Al2O3:0~8重量、K2O:0.1~5重量、添加剤:0~5重量。組成26SiO2:55~64重量、Li2O:10~25重量、ZrO2:8~20重量、P2O5:1~10重量、Al2O3:0~8重量、K2O:1~3重量、添加剤:0~5重量。本願に係る主題を図面と実施例を参照してさらに詳しく説明するが、その主題はこれらの変形例に限定されるものではない。図1は先行技術によって知られているガラスセラミックの走査型電子顕微鏡SEM写真である。図2は本発明に係るガラスセラミックの走査型電子顕微鏡SEM写真である。図3は低含有量の安定剤を含むガラスセラミックの走査型電子顕微鏡SEM写真である。図面からわかるように、本発明に係るガラスセラミックは、図1の先行技術のガラスセラミックよりも高い半透明性を示すことにおいて、ずっと良好な結果を示す。図3のガラスセラミックは少ない量の安定剤4重量を含み、安定剤ZrO2に相当する多くの白点を示し、そのため、歯科の分野においては望ましくない不透明なセラミックとなる。実施例1表1において、例としての組成が挙げられているが、これらの組成によって、酸化ジルコニウムの含有量の高いメタケイ酸塩ガラスセラミックを歯科の分野のために製造することができる。ガラスを1500°Cで溶解し、金属の型に注ぎ込み、ブロックを形成した。ブロックについて炉中で560°Cにおいて応力除去処理を行い、そしてゆっくり冷却した。様々な特徴づけのための加工処理のために、ガラスのブロックを分割し、そして最初の結晶化処理に供した。この目的のために、ガラスを600°C~750°Cにおいて10~120分にわたって保管した。この結果、150MPa~220MPaの強度の値DINISO6872に従って測定されたものを有するガラスセラミックが製造された。これにより、結晶相としてもっぱらメタケイ酸リチウムが形成された。この状態において、CAD/CAM法による加工を極めて容易に行うことができる。800°C~950°Cでの3~15分にわたる第二の短い結晶化処理によって結晶化を継続させて、その結果、強度は300MPa~450MPaDINISO6872に従って測定されたものに増大する。これにより、メタケイ酸リチウムの相に加えて、酸化ジルコニウムを含有する副次的な結晶相を製造することができる。また、メタケイ酸リチウムの二ケイ酸リチウムへの少量の転化も可能である。メタケイ酸リチウムが明瞭な主要な結晶相として残る。表2において、個々のガラスの結晶化条件と得られた結晶相および強度の値を示す。実施例2表3において、様々な安定剤について例として示す固定された組成が挙げられていて、これらの組成によって、安定剤の含有量の高いメタケイ酸ガラスセラミックを歯科の分野のために製造することができる。表4は、表1の組成とともに歯科の用途のために用いられる安定剤を例として示す。ガラスを1500°Cで溶解し、金属の型に注ぎ込み、ブロックを形成した。ブロックについて炉中で560°Cにおいて応力除去処理を行い、そしてゆっくり冷却した。様々な特徴づけのための加工処理のために、ガラスのブロックを分割し、そして最初の結晶化処理に供した。この目的のために、ガラスを600°C~750°Cにおいて10~120分にわたって保管した。この結果、150MPa~220MPaの強度の値を有するガラスセラミックが製造された。これにより、結晶相としてもっぱらメタケイ酸リチウムが形成された。この状態において、CAD/CAM法による加工を極めて容易に行うことができる。800°C~950°Cでの3~15分にわたる第二の短い結晶化処理によって結晶化を継続させて、その結果、強度は300MPa~450MPaに増大する。これにより、メタケイ酸リチウムの相に加えて、酸化ジルコニウムを含有する副次的な結晶相を製造することができる。また、メタケイ酸リチウムの二ケイ酸リチウムへの少量の転化も可能である。メタケイ酸リチウムが明瞭な主要な結晶相として残る。表5において、様々な安定剤について、個々のガラスの結晶化条件と得られた結晶相および強度の値を示す。